ЭЛЕКТРОСТАТИЧЕСКИЙ ВОЗДУШНЫЙ ФИЛЬТР

1. Фильтр для газообразной среды, содержащий:
(a) наноразмерные волокна из оксида алюминия и
(b) вторые волокна, смешанные с указанными наноразмерными волокнами из оксида алюминия, при этом вторые волокна расположены с образованием множества асимметричных пор, которые имеют средний размер более примерно 10 мкм и способны к задержке частиц, размер которых по меньшей мере на порядок величины меньше указанного среднего размера пор.
2. Фильтр по п.1, в котором указанные вторые волокна включают волокна, наименьший размер которых больше малого размера указанных наноразмерных волокон из оксида алюминия примерно на один порядок величины.
3. Фильтр по п.1, в котором указанные вторые волокна включают комбинацию грубых и тонких волокон.
4. Фильтр по п.3, в котором указанные тонкие волокна включают волокна более чем одного размера.
5. Фильтр по п.1, в котором указанный фильтр способен к удалению более 99,97% частиц размером 0,3 мкм из влажного воздушного или газового потока.
6. Фильтр по п.1, в котором указанная фильтрующая среда способна к удалению более 99,995% из большого числа проникающих частиц из жидкостного или водного аэрозоля.
7. Фильтр по п.1, в котором каждое из указанных вторых волокон имеет диаметр в интервале от примерно 0,6 мкм до примерно 3,5 мкм.
8. Фильтр по п.1, в котором указанные асимметричные поры имеют средний размер более примерно 5 мкм.
9. Фильтр по п.1, в котором указанные асимметричные поры имеют средний размер более примерно 10 мкм.
10. Фильтр по п.1, в котором указанные асимметричные поры имеют средний размер более примерно 20 мкм.
11. Фильтр по п.1, в котором указанные асимметричные поры имеют средний размер более примерно 30 мкм.
12. Фильтр по п.1, в котором указанные наноразмерные волокна из оксида алюминия имеют соотношение размеров более примерно 5 и наименьший размер, составляющий менее примерно 50 нм.
13. Фильтр по п.1, в котором указанные вторые волокна включают стеклянные микроволокна, целлюлозу или фибриллированную целлюлозу.
14. Фильтр по п.3, в котором указанные грубые волокна выбраны из группы, состоящей из стеклянных микроволокон, целлюлозы или фибриллированной целлюлозы, а указанные тонкие волокна выбраны из группы, состоящей из стеклянных микроволокон, полимерных волокон, целлюлозы и фибриллированной целлюлозы.
15. Фильтр по п.1, также содержащий гранулированный твердотельный материал.
16. Фильтр по п.15, в котором указанный гранулированный твердотельный материал выбран из группы, состоящей из тонкодисперсного кремнезема, активированного угля и коллоидного оксида железа.
17. Фильтр по п.1, также содержащий связующее.
18. Фильтр по п.1, также содержащий противомикробное средство.
19. Фильтр по п.18, в котором указанное противомикробное средство выбрано из группы, состоящей из серебра, меди, цинка и их комбинаций.
20. Фильтр по п.1, в котором указанная среда предварительно обработана множеством частиц.
21. Фильтр по п.20, в котором указанные частицы имеют размер менее примерно 1,5 мкм.
22. Фильтр по п.1, в котором указанный фильтр содержит более одного слоя.
23. Фильтр по п.1, в котором указанный фильтр размещен в виде стопы.
24. Фильтр по п.1, в котором указанный фильтр гофрирован.
25. Фильтр по п.1, в котором указанный фильтр объединен с системой фильтрации для фильтрации указанной газообразной среды.
26. Фильтр по п.1, в котором указанная газообразная среда включает суспензию водяных капель.
27. Фильтр по п.1, в котором указанный фильтр объединен с фильтром, который способен к удалению более 99,97% частиц размером 0,3 мкм из указанной газообразной среды.
28. Фильтр по п.1, в котором указанный фильтр способен к удалению более 99,97% частиц размером 0,3 мкм из указанной газообразной среды.
29. Фильтр по п.1, в котором указанный фильтр способен к удалению более 99,995% из большого числа проникающих частиц.
30. Способ изготовления фильтра, включающий следующие стадии:
c) смешивание нановолокон из оксида алюминия с водной суспензией, содержащей вторые волокна; и
d) сушку указанной суспензии, чтобы сформировать указанный фильтр, содержащий множество асимметричных пор, которые имеют средний размер более примерно 10 мкм и способны к задержке частиц, диаметр которых по меньшей мере на порядок величины меньше указанного среднего размера пор.
31. Способ по п.30, в котором указанные вторые волокна содержат комбинацию грубых и тонких волокон.
32. Способ по п.31, в котором указанные тонкие волокна имеют диаметр в интервале от примерно 0,2 мкм до 2,5 мкм.
33. Способ по п.30, также включающий стадию формования указанного фильтра в виде однородного одиночного слоя.
34. Способ по п.30, также включающий стадию гофрирования указанного фильтра.
35. Способ по п.30, в котором указанный фильтр изготовлен реакционным взаимодействием порошка алюминия со стеклянными волокнами в воде при примерно 100°C.
36. Способ фильтрации газовой среды, включающий следующие стадии:
c) пропускание газообразной среды через фильтр, содержащий множество нановолокон из оксида алюминия, смешанных с множеством вторых волокон, с образованием множества асимметричных пор, которые имеют средний размер более примерно 10 мкм; и
d) задержку основного числа частиц из указанной газообразной среды, причем частицы имеют размер, который примерно на порядок величины меньше указанного среднего размера пор.
37. Способ фильтрации по п.36, в котором указанный фильтр используют в системе фильтрации воздуха помещения.
38. Способ фильтрации по п.36, в котором указанный фильтр используют для удаления частиц лакокрасочного материала из воздушного или газового потока.
39. Способ фильтрации по п.36, в котором указанный фильтр используют в респираторе.
40. Способ фильтрации по п.36, в котором указанный фильтр используют в автомобильном воздушном фильтре.
41. Способ фильтрации по п.37, в котором указанное помещение является чистым производственным помещением.
42. Способ фильтрации по п.37, в котором указанное помещение является операционной.
43. Способ фильтрации по п.37, в котором в указанном помещении размещен по меньшей мере один пациент с ослабленным иммунитетом.
44. Способ изготовления фильтра, включающий следующие стадии:
a) формирование наноразмерных волокон из оксида алюминия и
b) расположение множества других волокон в виде матрицы с указанными наноразмерными волокнами из оксида алюминия, чтобы образовать множество асимметричных пор, в которых диспергированы указанные наноразмерные волокна из оксида алюминия, при этом каждая из указанных пор имеет средний размер более примерно 10 мкм.
45. Способ по п.30, в котором указанную суспензию сушат в форме.
46. Способ по п.30, в котором к указанной суспензии добавляют двухкомпонентные волокна, чтобы увеличить прочность указанного фильтра.
47. Способ по п.30, в котором указанную суспензию сушат в форме.
48. Способ по п.31, в котором указанные грубые волокна выбраны из группы, состоящей из стеклянных микроволокон, целлюлозы или фибриллированной целлюлозы, а указанные тонкие волокна выбраны из группы, состоящей из стеклянных микроволокон, полимерных волокон, целлюлозы и фибриллированной целлюлозы.